(57)【要約】【課題】  写真印画紙、電子写真受像紙、感熱記録紙、インクジェット記録紙等の各種記録材料に好適であり、平面性及び耐水性に優れる記録材料用支持体を提供する。【解決手段】  原紙の両面少なくとも一方の面に耐水性樹脂被覆層を有する記録材料用支持体であって、該原紙と該耐水性樹脂被覆層の間に少なくとも非水溶性ポリマーの水分散物より形成されたコート層を有し、該水溶性ポリマーの水分散物が炭化水素の主鎖とカチオンによって部分的、又は完全に中和されたペンダントの酸基からなるイオン性ポリマーを含むことを特徴とする記録材料用支持体。【選択図】    なし【特許請求の範囲】
【請求項１】
原紙の少なくとも一方の面に耐水性樹脂被覆層を有する記録材料用支持体であって、該原紙と該耐水性樹脂被覆層の間に少なくとも非水溶性ポリマーの水分散物より形成されたコート層を有し、該非水溶性ポリマーの水分散物が炭化水素の主鎖とカチオンによって部分的、又は完全に中和されたペンダントの酸基からなるイオン性ポリマーを含むことを特徴とする記録材料用支持体。
【請求項２】
前記酸基がカルボキシル基であるイオン性ポリマーが、アイオノマー樹脂であることを特徴とする請求項１に記載の記録材料用支持体。
【請求項３】
前記アイオノマー樹脂がエチレン／アクリル酸及びエチレン／メタクリル酸のアルカリ金属塩から選択される１種以上である請求項２に記載の記録材料用支持体。
【請求項４】
前記コート層がさらに無機顔料を含有することを特徴とする請求項１〜３のいずれか１項に記載の記録材料用支持体。
【請求項５】
前記耐水性樹脂被膜層が、ポリエチレン及びポリプロピレンから選択される１種以上よりなり、かつ、溶融押し出しラミネート法により作製されたことを特徴とする請求項１〜４のいずれか１項に記載の記録材料用支持体。
【請求項６】
請求項１〜５のいずれか１項に記載の記録材料用支持体がハロゲン化銀写真感光材料用であることを特徴とする記録材料用支持体。
【発明の詳細な説明】
【技術分野】
【０００１】
本発明は記録材料用支持体に関し、さらに詳しくは、写真印画紙、電子写真受像紙、感熱記録紙、インクジェット記録紙等の各種記録材料に好適な平面性及び耐水性に優れる記録材料用支持体に関する。
【背景技術】
【０００２】
従来、ハロゲン化銀写真印画紙、インクジェット記録用紙、熱転写記録受像シートのごとき記録材料に用いる支持体として、原紙面がフィルム形成能のある樹脂で被覆された樹脂被覆型の支持体はよく知られている。ハロゲン化銀写真印画紙、インクジェット記録用紙、熱転写記録受像シートなどの記録材料には、高い平滑性および光沢度が要求されるが、そのためには、樹脂被覆型の支持体にも平滑性及び光沢度が高いことが要求される。
また、記録材料に用いる支持体は優れた耐水性を有していることが要求される。
【０００３】
上述の要求を満たす支持体として、原紙の表面に特定の粒子サイズを有する顔料で塗布された合成樹脂被覆シートが提案されているが、耐水強度が不充分であり、表面平滑性、光沢度についても満足できるものではなかった（例えば、特許文献１参照。）。
また、パルプのスラリーに特定量の填料を添加して抄紙した原紙に合成樹脂を被覆した合成樹脂被覆シートが提案されているが、表面平滑性、光沢度について更なる改善が望まれる（例えば、特許文献２参照。）。
更に、特定の光沢度と特定の表面粗さを有するコート紙を用いた画像材料用支持体が提案されているが、表面平滑性には優れているものの、耐水強度については更なる改善が望まれる（例えば、特許文献３参照。）。
一方、原紙に特定量以下のクレーを塗布した合成樹脂被覆シートが提案されているが、表面平滑性には優れているものの、耐水強度については更なる改善が望まれる（例えば、特許文献４参照。）。
【特許文献１】特開２００１−３３４７５０号公報
【特許文献２】特開平１０−１０４７９０号公報
【特許文献３】特開２００１−３０１０９８号公報
【特許文献４】特開平１１−３３８１０５号公報
【発明の開示】
【発明が解決しようとする課題】
【０００４】
本発明の目的は、上記従来技術の問題点を解決し、写真印画紙、電子写真受像紙、感熱記録紙、インクジェット記録紙等の各種記録材料に好適であり、平面性及び耐水性に優れる記録材料用支持体を提供することを課題とする。
【課題を解決するための手段】
【０００５】
前記課題は、以下の手段によって達成された。即ち、
【０００６】
＜１＞  原紙の少なくとも一方の面に耐水性樹脂被覆層を有する記録材料用支持体であって、該原紙と該耐水性樹脂被覆層の間に少なくとも非水溶性ポリマーの水分散物より形成されたコート層を有し、該非水溶性ポリマーの水分散物が炭化水素の主鎖とカチオンによって部分的、又は完全に中和されたペンダントの酸基からなるイオン性ポリマーを含むことを特徴とする記録材料用支持体。
＜２＞  前記酸基がカルボキシル基であるイオン性ポリマーが、アイオノマー樹脂であることを特徴とする上記＜１＞に記載の記録材料用支持体。
【０００７】
＜３＞  前記アイオノマー樹脂がエチレン／アクリル酸及びエチレン／メタクリル酸のアルカリ金属塩から選択される１種以上である上記＜２＞に記載の記録材料用支持体。
＜４＞  前記コート層がさらに無機顔料を含有することを特徴とする上記＜１＞〜＜３＞のいずれか１項に記載の記録材料用支持体。
【０００８】
＜５＞  前記耐水性樹脂被膜層が、ポリエチレン及びポリプロピレンから選択される１種以上よりなり、かつ、溶融押し出しラミネート法により作製されたことを特徴とする上記＜１＞〜＜４＞のいずれか１項に記載の記録材料用支持体。
＜６＞  上記＜１＞〜＜５＞のいずれか１項に記載の記録材料用支持体がハロゲン化銀写真感光材料用であることを特徴とする記録材料用支持体。
【発明の効果】
【０００９】
本発明は、写真印画紙、電子写真受像紙、感熱記録紙、インクジェット記録紙当の各種記録材料に好適であり、平面性及び耐水性に優れる記録材料用支持体を提供することができる。
【発明を実施するための最良の形態】
【００１０】
本発明の記録材料用支持体は、原紙の少なくとも一方の面に耐水性樹脂被覆層を有する記録材料用支持体であって、該原紙と該耐水性樹脂被覆層の間に少なくとも非水溶性ポリマーの水分散物より形成されたコート層を有し、該非水溶性ポリマーの水分散物が炭化水素の主鎖とカチオンによって部分的、又は完全に中和されたペンダントの酸基からなるイオンポリマーを含むことを特徴とする。
これらの条件を満たすコート層を原紙上に設けることにより、平面性、耐水性に優れる、例えば、現像時における現像液に対する耐水性樹脂皮膜層が剥がれにくい（以下、「耐現像液強度」ともいう。）支持体が得られる。ここで、平面性とは、一般に地合と呼ばれる紙繊維の凝集物による紙表面の凹凸や、更には繊維１本１本の凹凸に起因するもので、例えば、平滑度計、表面粗さ計、光沢度計、写像性評価装置、及び人による目視評価などによって測定可能な記録材料用支持体表面の凹凸の程度を意味するものとする。
以下、本発明の記録材料用支持体について説明する。
【００１１】
本発明の記録材料用支持体の原紙に使用できるパルプとしては、例えば、針葉樹や広葉樹等を原料とした砕木パルプ（ＧＰ）、リファイナーグラウンドパルプ（ＲＧＰ）及びサーモメカニカルパルプ（ＴＭＰ）等の機械パルプ（ＭＰ）、亜硫酸パルプ（ＳＰ）及びクラフトパルプ（ＫＰ）等の化学パルプ（ＣＰ）、ケミグラウンドパルプ（ＣＧＰ）、セミケミカルパルプ（ＳＣＰ）、古紙を原料とした脱インクパルプ（ＤＩＰ）などが挙げられる。
【００１２】
前記パルプの叩解には、ビータやリファイナーを使用できる。
本発明においては、前記パルプを叩解した後に得られるパルプのスラリーには、填料として炭酸カルシウムが添加でき、さらに必要に応じて、乾燥紙力増強剤、サイズ剤、湿潤紙力増強剤、定着剤、ｐＨ調整剤、その他の添加剤などを添加することができる。
【００１３】
本発明において、炭酸カルシウムのパルプのスラリー中への添加は、記録材料用支持体の表面平滑性及び光沢度が向上する点で好ましい。
【００１４】
本発明において、前記填料の炭酸カルシウムのほかに、例えば、クレー、カオリン、白土、タルク、酸化チタン、珪藻土、硫酸バリウム、水酸化アルミニウム、水酸化マグネシウム等が挙げられる。
また、該填料は、前記パルプのスラリー中へ前記炭酸カルシウムと共に添加することができる。
【００１５】
前記乾燥紙力増強剤としては、例えば、カチオン化澱粉、カチオン化ポリアクリルアミド、アニオン化ポリアクリルアミド、カルボキシ変成ポリビニルアルコール等が挙げられる。
前記サイズ剤としては、例えば、脂肪酸塩、ロジン、マレイン化ロジン等のロジン誘導体、パラフィンワックス、アルキルケテンダイマー、アルケニル無水琥珀酸（ＡＳＡ）等が挙げられる。
前記湿潤紙力増強剤としては、例えば、ポリアミンポリアミドエピクロロヒドリン、メラミン樹脂、尿素樹脂、エポキシ化ポリアミド樹脂等が挙げられる。
前記定着剤としては、例えば、硫酸アルミニウム、塩化アルミニウム等の多価金属塩、カチオン化澱粉等のカチオン性ポリマー等が挙げられる。
前記ｐＨ調整剤としては、例えば苛性ソーダ、炭酸ソーダ等が挙げられる。
【００１６】
前記その他の添加剤としては、例えば消泡剤、染料、スライムコントロール剤、蛍光増白剤等が挙げられる。また必要に応じて柔軟化剤を添加してもよい。
前記柔軟化剤については、例えば、新・紙加工便覧（紙薬タイム社編）５５４〜５５５頁（１９８０年発行）に記載があるが、特に分子量２００以上のものが好ましい。この柔軟化剤は、炭素数１０以上の疎水性基を有し、セルロースと自己定着するアミン塩又は第４級アンモニウム塩となっている。前記柔軟化剤の具体例としては、無水マレイン酸共重合体とポリアルキレンポリアミンとの反応生成物、高級脂肪酸とポリアルキレンポリアミンとの反応生成物、ウレタンアルコールとアルキル化剤との反応生成物、高級脂肪酸の４級アンモニウム塩等が挙げられるが、特に無水マレイン酸共重合体とポリアルキレンポリアミンとの反応生成物、ウレタンアルコールとアルキル化剤との反応生成物が好ましい。
以上の薬剤等は、１種単独で使用してもよいし、２種以上を併用してもよい。また、これらの前記パルプのスラリー中への添加量としては、０．１〜１．０質量％が好ましい。
【００１７】
前記パルプのスラリーを抄紙する手段としては、例えば、手抄紙機、長網抄紙機、丸網抄紙機、ツインワイヤマシン、コンビネーションマシンなどを用いることができる。
【００１８】
本発明の記録材料用支持体は、これらの手段によって抄造され、乾燥され、巻き取られた原紙と耐水性樹脂被覆層の間に、少なくとも前記非水溶性ポリマーの水分散物より形成されたコート層を有し、該非水溶性ポリマーの水分散物は炭化水素の主鎖とカチオンによって部分的、又は完全に中和されたペンダントの酸基からなるイオンポリマーを含有する。該非水溶性ポリマーの水分散物は、さらに、無機顔料を含有することが好ましい。該無機顔料を含有したコート層を形成することにより、本発明の記録材料用支持体の平面性及び耐水性、特に耐現像液強度が向上する。
【００１９】
本発明の記録材料用支持体は、前記原紙と前記耐水性樹脂被覆層の間にコート層を有し、該コート層は前記非水溶性ポリマーの水分散物を用いて形成される。
【００２０】
前記非水溶性ポリマーの水分散物としては、水系溶媒に非水溶性ポリマーを分散してなる分散物（液）が挙げられる。ここで、水系溶媒としては、水（純水、イオン交換水等）のほか、水と該水に相溶性の有機溶剤との混合溶媒等が挙げられる。
【００２１】
前記非水溶性ポリマーとしては、炭化水素の主鎖とカチオンによって部分的、又は完全に中和されたペンダントの酸基からなるイオンポリマーを少なくとも含有し、更に、必要に応じてその他の非水溶性ポリマーを含有しても良い。
【００２２】
前記炭化水素の主鎖とカチオンによって部分的、又は完全に中和されたペンダントの酸基からなるイオンポリマーについて具体的に説明する。
該炭化水素の主鎖を形成するためのモノマーとしては、例えば、（メタ）アクリル酸アルキルエステル；（メタ）アクリル酸シクロヘキシル等の（メタ）アクリル酸シクロアルキルエステル；（メタ）アクリル酸フェニル等の（メタ）アクリル酸アリールエステル；（メタ）アクリル酸ベンジル等の（メタ）アクリル酸アラルキルエステル；スチレン、ビニルトルエン、α−メチルスチレン等の芳香族ビニル類；酢酸ビニル、プロピオン酸ビニル、バーサチック酸ビニル等のビニルエステル類；酢酸アリル等のアリルエステル類；塩化ビニリデン、塩化ビニル等のハロゲン含有単量体；（メタ）アクリロニトリル等のシアン化ビニル；エチレン、プロピレン等のオレフィン類、ブタジエン、ペンタジエン等のジエン類、等が挙げられる。中でも、エチレン、プロピレン等のオレフィン類が好ましい。
【００２３】
また、ペンダントの酸基としては、アクリル酸、メタクリル酸、フマル酸、マレイン酸等のカルボキシル基、ビニルスルホン等のスルホン酸基、パラヒドロキシスチレン等のフェノール基、等を挙げることができる。中でも、アクリル酸、メタクリル酸等のカルボキシル基が好ましい。
【００２４】
また、部分的、または完全に中和するためのカチオン種としては、リチウム、ナトリウム、カリウム等のアルカリ金属イオン、カルシウム、マグネシウム等のアルカリ土類金属イオン、鉄、亜鉛、マンガン、ニッケル、銅、コバルト等の遷移金属イオン等の金属イオン、また、アンモニウム、アルキルアンモニウム、ジアルキルアンモニウム、トリアルキルアンモニウム、テトラアルキルアンモニウム等のアンモニウムイオン等を挙げることができる。中でも、ナトリウム、カリウム、亜鉛等が記録材料用支持体の耐水性の観点から好ましい。
前記酸基がカルボキシル基であるイオンポリマーがアイオノマー樹脂であることが好ましい。
【００２５】
本発明において前記アイオノマー樹脂とは、エチレンと、アクリル酸、メタクリル酸等の不飽和カルボン酸との共重合体におけるカルボン酸の全部又は一部を金属カチオンにより中和した樹脂を指し、共重合体としては、例えば、エチレン−不飽和カルボン酸共重合体、エチレン−不飽和カルボン酸−不飽和カルボン酸エステル共重合体等が挙げられ、ここで用いる不飽和カルボン酸としては、アクリル酸、メタクリル酸等が挙げられる。
また、不飽和カルボン酸の中和に用いられる金属カチオンとしては、ナトリウムイオン（Ｎａ+ ）、リチウムイオン（Ｌｉ+  ）、マグネシウムイオン（Ｍｇ2+）、亜鉛イオン（Ｚｎ2+）等が挙げられ、特に、アルカリ金属カチオンが記録材料用支持体の耐水性の観点から好ましい。
本発明において、前記アイオノマー樹脂としては、例えば、エチレン／アクリル酸又はエチレン／メタクリル酸のアルカリ金属塩が好ましく、単独でもまた併用しても良い。
【００２６】
前記イオン性ポリマーの分子量としては、５０００〜１００００００が好ましく、中でも、耐水性、接着性の観点から、５０００〜１０００００がより好ましい。該アイオノマー樹脂の分子量を上記範囲５０００〜１００００００とすることにより、耐水性、接着性、コート層の機械的強度向上を得ることができる。
【００２７】
前記非水溶性ポリマーの水分散物としては、より具体的には、前記アイオノマー樹脂を含有するラテックスを挙げることができる。
前記アイオノマー樹脂含有ラテックスとしては、例えば、三井化学（株）製の、ケミパールＳ−１００、同Ｓ１１１、同Ｓ１２０、同Ｓ２００、同Ｓ３００、同Ｓ６５０、同Ｓ６５９、同Ｓ７５Ｎ、同ＳＡ１００、等を挙げることができる。
【００２８】
前記非水溶性ポリマーの水分散物における非水溶性ポリマーの含有量としては、コート層の全固形分質量に対して、好ましく５〜１００質量％であり、より好ましくは１０〜８０質量％の範囲である。
前記非水溶性ポリマーにおける前記イオン性ポリマーの含有量は、全非水溶性ポリマーに対して、好ましくは１〜７０質量％であり、より好ましくは５〜５０質量％の範囲である。
前記非水溶性ポリマーの水分散物の粒径としては、特に限定されないが、５．０μｍ以下が好ましく、１μｍ以下がより好ましい。粒子径が大きくなると、造膜後の膜面質が著しく悪化することがある。
【００２９】
本発明に係るコート層は、水系溶媒に非水溶性ポリマーが分散された分散物（液）を、例えば公知の塗布方法により塗布等して形成することができる。更に、コート層は無機顔料を含有することが平面性、光沢度の向上の観点から好ましい。
【００３０】
前記コート層用塗液における無機顔料としては、炭酸カルシウム、カオリン、焼成クレー、サチンホワイト、二酸化チタン、水酸化アルミニウム、シリカ、プラスチックピグメント等が挙げられ、中でも、平面性と光沢度の向上の観点から、炭酸カルシウム、カオリン、焼成クレー、サチンホワイト、二酸化チタンが好ましい。
また、これらの無機顔料はいずれの形態でも用いることができるが、水に分散した水分散物の形態で添加することが好ましい。
【００３１】
また、前記コート層用塗液において、アイオノマー樹脂を含む該非水溶性の水分散物と共に、ポリビニルアルコール、でんぷん、ポリビニルピロリドン、ゼラチン、カルボキシメチルセルロース（ＣＭＣ）、ヒドロキシプロピルセルロース（ＨＰＣ）、メチルセルロース（ＭＣ）や、増粘剤、蛍光増白剤、界面活性剤、ブルーイング剤等を含有していてもよい。
前記界面活性剤としては、特に限定することなく使用することができるが、エチレンオキサイド系界面活性剤を挙げることができる。
【００３２】
前記コート層用塗液の原紙の少なくとも一方の表面への塗布量は、０．５ｇ／ｍ2以上であることが好ましく、１．０ｇ／ｍ2以上であることがより好ましい。前記コート層用塗液の原紙の少なくとも一方の表面への塗布量が０．５ｇ／ｍ2以上であると、耐水性の向上という本発明の効果が良好に発揮できる。
【００３３】
コート層用塗液を塗布するために使用する塗布装置としては、特に限定されず用いることができ、ロールコーター、グラビアコーター、ダイコーター、カーテンコーター、スプレーコーター、ブレードコーター、ロッドコーター、含浸コーター、キャストコーター、エアーナイフコーター、リバースコーター、リップコーター、キスコーター等を挙げることができる。
【００３４】
上述のように、コート層用塗液を塗布した原紙は、カレンダー処理が施される。該カレンダー処理は具体的にはマシンカレンダー、ソフトカレンダー、スーパーカレンダー、シューカレンダーが使用される。カレンダー処理に使用する金属ロールや弾性ロールは、通常の原紙の製造に用いられる公知のものが使用される。
前記カレンダー処理により、記録材料用支持体に使用される原紙は、最終的に５０〜２５０μｍの厚みに調整される。なお、原紙の密度としては、０．８〜１．３ｇ／ｍ3 が好ましく、１．０〜１．２ｇ／ｍ3 が好ましい。
【００３５】
本発明の記録材料用支持体は、前記コート層の表面に、更に耐水性樹脂を被覆し、耐水性樹脂被覆層が形成されている。該耐水性樹脂としてはポリオレフィン樹脂が挙げられる。
【００３６】
前記ポリオレフィン樹脂としては、ポリエチレン系、ポリプロピレン、ポリブテン、ポリペンテン等のホモポリマー、エチレン−ブチレン共重合体などのα−オレフィンの２つ以上から成る共重合体及びこれらの混合物が挙げられるが、特に溶融押し出しコーティング性および基紙との接着性の点から、ポリエチレン系樹脂、ポリプロピレン樹脂及びそれらの混合物が好ましく、ポリエチレン、ポリプロピレンが特に好ましい。
このポリエチレン系樹脂としては、低密度ポリエチレン、中密度ポリエチレン、高密度ポリエチレン、直鎖状低密度ポリエチレン、エチレンとプロピレン、ブチレン等のα−オレフィンとの共重合体、カルボキシ変性ポリエチレン等及びこれらの混合物が挙げられる。
ポリエチレン系樹脂の密度、メルトフローレート（以下単にＭＦＲと略す）、分子量、分子量分布は特に制限なくどのようなのも使用できるが、通常、密度が０．９０〜０．９７ｇ／ｃｍ3の範囲、ＭＦＲが０．１ｇ／１０分〜５０ｇ／１０分、好ましくは、ＭＦＲが０．３ｇ／１０分〜４０ｇ／１０分の範囲のものを単独に或は混合して使用できる。
【００３７】
前記耐水性樹脂中には、各種の添加剤を含有せしめることができる。該各種の添加剤としては、画像の解像力を増す目的で、二酸化チタンを添加することが好ましい。二酸化チタンとしては、硫酸法のもの、塩素法のもの、ルチル型のもの、アナターゼ型のもの、含水金属酸化物で表面処理したもの、有機化合物で表面処理したものなど各種の二酸化チタン顔料を用いることができる。中でも、アナターゼ型二酸化チタンを好適である。
【００３８】
この他に、前記耐水性樹脂中には顔料として酸化亜鉛、タルク、炭酸カルシウム等の白色顔料を、離型剤としてステアリン酸アミド、アラキジン酸アミド等の脂肪酸アミドを、顔料の分散剤並びに離型剤として、ステアリン酸亜鉛、ステアリン酸カルシウム、ステアリン酸アルミニウム、ステアリン酸マグネシウム、パルミチン酸亜鉛、ミリスチン酸亜鉛、パルミチン酸カルシウム等の脂肪酸金属塩を、特開平１−１０５２４５号公報に記載のヒンダードフェノール、ヒンダードアミン、リン系、硫黄系等の各種酸化防止剤を、コバルトブルー、群青、セリアンブルー、フタロシアニンブルー等のブルー系の顔料や染料を、コバルトバイオレット、ファストバイオレット、マンガンバイオレット等のマゼンタ系の顔料や染料を、特公平４−２１７５号公報に記載のキナクリドン系赤味顔料を、特開平２−２５４４４０号公報に記載の蛍光増白剤、紫外線吸収剤等の各種の添加剤を、適宜組み合わせて、または、単独で含有せしめることができる。
それらの添加剤は、本発明の実施に用いられる樹脂組成物中に併用含有せしめるかまたは別途の樹脂のマスターバッチ或はコンパウンドとして含有せしめるのが好ましい。
【００３９】
本発明における耐水性樹脂被覆層の厚さは、画像形成側では、４μｍ〜１００μｍの範囲が適切であり、６μｍ〜７０μｍの範囲が好ましく、９μｍ〜６０μｍの範囲が特に好ましい。また、後述するように反対側に耐水性樹脂被覆層を設ける場合には、一般に４μｍ〜１００μｍの範囲が適切であり、好ましくは６μｍ〜６０μｍの範囲である。
また、画像形成側および反対側に形成される前記耐水性樹脂層の樹脂は同種のものが好ましい。
【００４０】
本発明において、耐水性樹脂を被覆する方法としては、走行する基紙上に、耐水性樹脂を溶融押し出し機を用いて、そのスリットダイからフィルム状に流延して被覆する、いわゆる溶融押し出しラミネート法（以下、「溶融押し出しコーティング法」ともいう。）によって被覆するのが好ましい。
【００４１】
以上の本発明の記録材料用支持体は、写真印画紙、電子写真受像紙、感熱記録紙、インクジェット記録紙等の各種記録材料に好適に用いることができるが、本発明の記録材料用支持体は、アルカリである現像処理液での処理や、酸性下で行う定着にも充分耐えうることから、写真印画紙に特にハロゲン化銀写真感光材料用として好ましく用いることができる。
【実施例】
【００４２】
以下に、本発明の実施例を説明するが、本発明はこれらの実施例に何ら限定されるものではない。なお、以下において「％」及び「部」は、特に断らない限り、「質量％」及び「質量部」を表す。
【００４３】
＜実施例１＞
［原紙の作製］
パルプ試料として、ＬＢＫＰ１００部からなる木材パルプをダブルディスクリファイナー（刃型、クリアランスを適宜調節した）によりカナデイァンフリーネス３００ｍｌまで叩解し、エポキシ化ベヘン酸アミド０．５部、アニオンポリアクリアミド１．０部、ポリアミドポリアミンエピクロルヒドリン０．１部及びカチオンポリアクリルアミド０．５部を対パルプ絶乾質量比で添加し、更に填料として炭酸カルシウム１５部（パルプのスラリー中での含有率（固形分含有率）：１２．８質量％）を添加し、長網抄紙機を用いて坪量１５０ｇ／ｍ2となるように抄紙し原紙を得た。
【００４４】
［コート層の形成］
得られた原紙の両面に、下記処方の塗布液をインラインにて、固形分量で４ｇ／ｍ2塗布・乾燥し、原紙の両面にコート層を形成した。
＜コート層用塗布液＞
（１）水                                              １２８．７５部
（２）アイオノマー樹脂の水分散物                        ４７．３８部
（ケミパールＳ−１００、三井化学（株）製）
（３）エチレンオキサイド系界面活性剤                      ３．８７部
（Ｃ12Ｈ25Ｏ（ＣＨ2ＣＨ2）10Ｈ（株）製、１．６６質量％メタノール溶液）
［カレンダー処理］
得られたフェルト面にコート層を形成した原紙は、ソフトカレンダー及びマシンカレンダー処理により密度を１．０ｇ／ｍ3に調整した。
【００４５】
［耐水性樹脂被覆層（ポリオレフィン樹脂被覆層）の形成］
カレンダー処理を施した原紙のフェルト面には、コロナ放電処理を行った後、アナターゼ型酸化チタン１０部及び微量の群青を含有した高密度ポリエチレン７０部と、低密度ポリエチレン３０部とを熱溶融押出機にて３０μｍとなるようにコーティングし、光沢面からなる耐水性樹脂被覆層（ポリオレフィン樹脂被覆層）を形成した。
【００４６】
［記録材料用支持体の作製］
原紙のフェルト面に耐水性樹脂被覆層を形成した原紙のワイヤー面（裏面）にコロナ放電処理を行った後、高密度ポリエチレンを樹脂厚３５μｍとなるようにコーティングし、マット面からなる耐水性樹脂被覆層（以下、「裏面樹脂層」ともいう。）を形成し、本発明の記録材料用支持体を得た。
【００４７】
（評価）
得られた記録材料用支持体のフェルト面にハロゲン化銀写真感光剤（特開２０００−３５２８０５号公報、実施例１に記載のもの）を塗布してハロゲン化銀写真感光材料（以下、「感光材料」ともいう。）を作製し、下記の評価を行った。その結果を表１に示す。
【００４８】
［耐水性樹脂被覆層の剥がれ性］
得られた感光材料にフロンティア３９０（富士写真フイルム（株）製）を用いて、現像を行い、黒ベタ画像を作成し、下記の基準にて目視による耐水性樹脂被覆層の剥がれの評価を行った。
【００４９】
（評価基準）
○：端部に剥がれが発生していない。
△：端部の一部に剥がれが発生している。
×：端部が剥がれている。
【００５０】
［平面性］
目視による平面性の評価を行った。
【００５１】
（評価基準）
○：  紙の地合や繊維に起因する表面の凹凸がほとんど観察されず、十分満足できる。
：  やや紙の地合や繊維に起因する表面の凹凸が観察されるが満足できる。
×：  表面の凹凸が観察され満足できない。
【００５２】
＜実施例２＞
実施例１の「コート層の形成」において、（１）水及び（２）アイオノマー樹脂の水分散物を、下記表１の記載の通り変更した以外、実施例１と同様にして記録材料用支持体を作製し、実施例１と同様の評価を行った。その結果を表１に示す。
【００５３】
＜比較例１＞
実施例１の「コート層の形成」において、（１）水及び（２）アイオノマー樹脂の水分散物を、下記表１の記載の通り変更した以外、実施例１と同様にして記録材料用支持体を作製し、実施例１と同様の評価を行った。その結果を表１に示す。
【００５４】
＜比較例２＞
実施例１の「コート層の形成」において、（１）水及び（２）アイオノマー樹脂の水分散物を、下記表１の記載の通り変更した以外、実施例１と同様にして記録材料用支持体を作製し、実施例１と同様の評価を行った。その結果を表１に示す。
【００５５】
【表１】
2005274611.tif 000002
【００５６】
表１から明らかな通り、本発明の記録材料用支持体を用いた記録材料は、平面性が良好で、かつ、耐水強度、特に現像液に対して剥がれのないことが分かる。
一方、イオン性ポリマーを使用していない比較の記録材料用支持体を用いた記録材料は、平面性が不良で、また、現像液に対しても剥がれが発生していることが分かる。